이 어 , 상기 청정 이 완료 된 기판 을 250 ℃ 로 가열 한 후 , 상기 보트 를 가열 함 으로써 그 보트 내 적치 된 마그네슘 원료 분말 을 증발 시켰 다 . 이후 , 마그네슘 증발 율 이 20 Å / s 에 도달 하 면 , 전자 빔 증발원 에 전력 을 인가 하 여 상기 도가니 에 적치 된 알루미늄 분말 을 증발 시켰 다 . 알루미늄 의 증발 율 이 사전 설정 치 인 중량 % 로 35 % 에 도달 하 면 , 셔터 를 열 고 10 분 간 증착 하 여 알루미늄 이 35 % 함유 된 두께 15 ㎛ 의 알루미늄 - 마그네슘 합금 을 피막 을 제조 할 수 있 었 다 .